(57)【特許請求の範囲】
【請求項１】
式（Ｉ）で示される構造を有する少なくとも１つのモノマーを、スルホン酸、ジフェニルアミン、および酸素含有リン化物（oxygen-containing phosphide）の存在下で反応させて、スルホニウム塩ポリマー（sulfonium salt polymer）を得る工程を含むポリマーの製造方法。
【化１】
0006429096.tif 000030
（式中、Ｘは１、または２であり；Ｒ１はＣ１−６アルキル基であり；Ｒ２はそれぞれ独立に、水素、またはＣ１−６アルキル基である。）
【請求項２】
前記酸素含有リン化物が、無水リン酸、ポリリン酸、またはこれらの組み合わせである請求項１に記載のポリマーの製造方法。
【請求項３】
前記スルホン酸が、式（ＩＩ）で示される構造を有する化合物である請求項１または請求項２に記載のポリマーの製造方法。
【化２】
0006429096.tif 000031
（式中、Ｒ３は水素、Ｃ１−６アルキル基、またはＣ１−６フルオロアルキル基である。）
【請求項４】
前記スルホン酸が、メタンスルホン酸、エタンスルホン酸、プロピルスルホン酸、トリフルオロメタンスルホン酸、またはこれらの組み合わせである請求項１または請求項２に記載のポリマーの製造方法。
【請求項５】
式（Ｉ）で示される構造を有する前記モノマーが、
【化３】
0006429096.tif 000032
【化４】
0006429096.tif 000033
である請求項１〜請求項４のいずれか一項に記載のポリマーの製造方法。
【請求項６】
前記スルホニウム塩ポリマーが、式（ＩＩＩ）で示される構造を有する少なくとも１つの繰り返し単位を有する請求項５に記載のポリマーの製造方法。
【化５】
0006429096.tif 000034
（式中、Ｘは１、または２であり；Ｒ１はＣ１−６アルキル基であり；Ｒ２はそれぞれ独立に、水素、またはＣ１−６アルキル基であり；Ｒ３は水素、Ｃ１−６アルキル基、またはＣ１−６フルオロアルキル基である。）
【請求項７】
式（ＩＩＩ）で示される構造を有する前記繰り返し単位が、
【化６】
0006429096.tif 000035
【化７】
0006429096.tif 000036
である請求項６に記載のポリマーの製造方法。  
【請求項８】
Ｒ１がメチル、エチル、プロピル、イソプロピル、ｎ−ブチル、ｔ−ブチル、ｓｅｃ−ブチル、イソブチル、ペンチル、またはヘキシルである請求項１〜請求項７のいずれか一項に記載のポリマーの製造方法。
【請求項９】
Ｒ２が水素、メチル、エチル、プロピル、イソプロピル、ｎ−ブチル、ｔ−ブチル、ｓｅｃ−ブチル、イソブチル、ペンチル、またはヘキシルである、請求項１〜請求項４のいずれか一項に記載のポリマーの製造方法。
【請求項１０】
求核試薬を前記スルホニウム塩ポリマーと反応させることで、ポリアリーレンスルフィドを得る工程をさらに含む請求項１〜請求項９のいずれか一項に記載のポリマーの製造方法。
【請求項１１】
前記求核試薬が、ピリジン、４−メチルピリジン、トリエチルアミン、塩化カリウム、メタノール、エタノール、ジメチルホルムアミド、ジメチルアセトアミド、Ｎ−メチルピロリドン、またはこれらの組み合わせである請求項１０に記載のポリマーの製造方法。
【請求項１２】
前記ポリアリーレンスルフィドが、式（ＩＶ）で示される構造を有する少なくとも１つの繰り返し単位を有する請求項１０に記載のポリマーの製造方法。
【化８】
0006429096.tif 000037
（式中、Ｘは１、または２であり；Ｒ２はそれぞれ独立に、水素、またはＣ１−６アルキル基である。）
【請求項１３】
式（ＩＶ）で示される構造を有する前記繰り返し単位が、
【化９】
0006429096.tif 000038
【化１０】
0006429096.tif 000039
である請求項１２に記載のポリマーの製造方法。
【発明の詳細な説明】
【技術分野】
【０００１】
本開示はポリマーの製造方法に関し、特にスルホニウム塩ポリマーまたはポリアリーレンスルフィドの製造方法に関する。
【背景技術】
【０００２】
ポリアリーレンスルフィドは、耐熱性、耐化学性、耐火性、および電気絶縁性といった優れた物理特性を備えるため、コンピュータ用アクセサリ、自動車用アクセサリに、耐化学性を備える工業用繊維として、および腐食性化学物質と接触する部品の塗料として広く利用されている。
【０００３】
しかしながら、従来のポリアリーレンスルフィドの製造方法はハロゲン含有処理が主であり、ポリアリーレンスルフィド樹脂の収率が低いことに加え、環境汚染を引き起こす可能性のある再利用不可能なハロゲン含有副産物を生ずるものである。また、従来のポリアリーレンスルフィド樹脂の製造方法で得られるポリアリーレンスルフィド樹脂は、精製が容易でなく、ハロゲン副産物がポリアリーレンスルフィド樹脂中に残留してしまう。
【０００４】
よって、業界では、ポリアリーレンスルフィドを製造する新たな方法が求められている。
【発明の概要】
【発明が解決しようとする課題】
【０００５】
本開示の目的の１つは、ハロゲン副生成物の残留を回避することのできるスルホニウム塩ポリマーまたはポリアリーレンスルフィドの製造方法を提供することである。
【課題を解決するための手段】
【０００６】
本開示の実施形態によれば、本開示は、式（Ｉ）で示される構造を有する少なくとも１つのモノマーを、スルホン酸、ジフェニルアミン、および酸素含有リン化物（oxygen-containing phosphide）存在下で反応させて、スルホニウム塩ポリマー（sulfonium salt polymer）得る工程を含むポリマーの製造方法を提供する。
【０００７】
【化１】
0006429096.tif 000002
【０００８】
式中、Ｘは０、１、または２であり；Ｒ１はＣ１−６アルキル基であり；Ｒ２はそれぞれ独立に、水素、またはＣ１−６アルキル基である。
【発明の効果】
【０００９】
本開示の実施形態は、モノマーがスルホニウム塩ポリマーに転化する転化率を高めることができ、かつ使用するモノマーを容易に得ることができるポリマーの製造方法を提供する。また、酸素含有リン化物（oxygen-containing phosphide）の存在下で重合反応を進行させることにより、式（Ｉ）で示される構造を有するモノマーが、スルホニウム塩ポリマー（またはポリアリーレンスルフィド）に転化する転化率を大幅に高めることができる。また、スルホニウム塩ポリマーを得た後、さらに求核試薬（nucleophile）を、得られたスルホニウム塩ポリマーと反応させることで、ハロゲンの残留がない耐高温ポリアリーレンスルフィド（polyarylene sulfide）（融解温度（Ｔｍ）が２８０℃以上であり得る）を得ることができる。
【発明を実施するための形態】
【００１０】
ポリアリーレンスルフィドを、モノマー（Ｉ）（その化学構造は
【００１１】
【化２】
0006429096.tif 000003
【００１２】
であり得る）を酸性環境下で重合して陽イオンポリマーとし、さらに脱メチル化を行うことにより製造する場合、反応式（Ｉ）を参照されたいが、この場合、得られる陽イオンポリマー（モノマー（Ｉ）を重合してなる）の転化率は高くない。
【００１３】
【化３】
0006429096.tif 000004
【００１４】
また、反応式（ＩＩ）を参照してモノマー（Ｉ）を製造する場合、まずはメチルフェニルスルホキシド（methyl phenyl sulfoxide）とメチルフェニルスルフィド（methyl phenyl sulfide）を酸性環境下で合成し、陽イオン中間体を得た後、さらに脱メチル化および酸化反応を進行させなければならない。しかしながら、反応式（ＩＩ）の製造プロセスが比較的複雑であるため、ポリアリーレンスルフィドの収率が低下してしまう。
【００１５】
【化４】
0006429096.tif 000005
【００１６】
上述に基づき、本開示の実施形態は、モノマーがスルホニウム塩ポリマーに転化する転化率を高めることができるとともに、使用するモノマーも容易に得ることのできる、ポリマーの製造方法を提供する。本開示の実施形態によれば、該方法は、式（Ｉ）で示される構造を有する少なくとも１つのモノマーを、スルホン酸、ジフェニルアミン（diphenyl amine）、および酸素含有リン化物（oxygen-containing phosphide）の存在下で重合反応させて、スルホニウム塩ポリマー（sulfonium salt polymer）を得る工程を含む。
【００１７】
【化５】
0006429096.tif 000006
【００１８】
式中、Ｘは０、１、または２であってよく；Ｒ１はＣ１−６アルキル基であってよく；Ｒ２それぞれ独立に、水素、またはＣ１−６アルキル基であってよい。本開示の実施形態によれば、式（Ｉ）で示される構造を有する前記モノマーのスルホキシド（Ｓ＝Ｏ）官能基は、酸性環境下でプロトン化されて、反応性を有する水酸化スルホニウム（sulfonium hydroxide）官能基になることができ、さらに、ジフェニルアミンが、電荷安定試薬として働き、電子を提供して、水酸化スルホニウムと錯体（complex）構造を形成することにより、芳香環のπ電子の反応性が高まり、重合反応が進行することとなる。また、酸素含有リン化物（oxygen-containing phosphide）の存在下で重合反応を進行させることで、式（Ｉ）で示される構造を有するモノマーが、スルホニウム塩ポリマー（またはポリアリーレンスルフィド）に転化する転化率を大幅に高めることができる。また、スルホニウム塩ポリマーを得た後、さらに、求核試薬（nucleophile）を、得られたスルホニウム塩ポリマーと反応させることで、ハロゲンの残留が無い耐高温ポリアリーレンスルフィド（polyarylene sulfide）（融解温度（Ｔｍ）が２８０℃以上であり得る）を得ることができる。本開示の実施形態によれば、上記モノマーがスルホニウム塩ポリマー（またはポリアリーレンスルフィド）に転化する転化率の計算方式は下記方程式のとおりである。
【００１９】
【数１】
0006429096.tif 000007
【００２０】
本開示の実施形態によれば、上記アルキル基は直鎖（linear）または分岐鎖（branched）アルキル基であってよい。よって、Ｒ１はメチル（methyl）、エチル（ethyl）、プロピル（propyl）、イソプロピル（isopropyl）、ｎ−ブチル（n-butyl）、ｔ−ブチル（t-butyl）、ｓｅｃ−ブチル（sec-butyl）、イソブチル（isobutyl）、ペンチル（pentyl）、またはヘキシル（hexyl）であってよい。また、Ｒ２はそれぞれ独立に、水素、フッ素、メチル、エチル、プロピル、イソプロピル、ｎ−ブチル、ｔ−ブチル、ｓｅｃ−ブチル、イソブチル、ペンチル、またはヘキシルであってよい。
【００２１】
本開示の実施形態によれば、上記スルホン酸は、式（ＩＩ）で示される構造を有する化合物であってよい。
【００２２】
【化６】
0006429096.tif 000008
【００２３】
式中、Ｒ３は水素、Ｃ１−６アルキル基、またはＣ１−６フルオロアルキル基であってよい。ここで、上記フルオロアルキル基は、炭素上の水素の全部または一部がフッ素で置換されたアルキル基のことを指し、かつ直鎖（linear）または分岐鎖（branched）であってよい。例えば、フルオロメチルは、モノフルオロメチル、ジフルオロメチル、またはパーフルオロメチルであってよい。本開示の実施形態によれば、Ｒ３は、メチル、エチル、プロピル、イソプロピル、ｎ−ブチル、ｔ−ブチル、ｓｅｃ−ブチル、イソブチル、ペンチル、ヘキシル、フルオロメチル、フルオロエチル、またはフルオロプロピルであってよい。本開示のいくつかの実施形態によれば、上記スルホン酸はメタンスルホン酸、エタンスルホン酸、プロピルスルホン酸、トリフルオロメタンスルホン酸（ＣＦ３ＳＯ３Ｈ）、またはその組み合わせであってよい。本開示の実施形態によれば、上記スルホン酸と上記モノマーとのモル比は、約１から２００であってよく、例えば約１から１００であってよい。ここで、上記スルホン酸は、酸性環境を提供して上記モノマーの重合反応の進行を促進することができ、また過剰量のスルホン酸は反応溶媒としても働き得る。
【００２４】
本開示の実施形態によれば、本開示に係るポリマーの製造方法における上記酸素含有リン化物の添加は、式（Ｉ）で示される構造を有するモノマーがスルホニウム塩ポリマーに転化する転化率を大幅に高めることができる。上記酸素含有リン化物は、酸素およびリンからなる化合物、例えば無水リン酸（Ｐ２Ｏ５）であってよい。また、上記酸素含有リン化物は、酸素、水素およびリンからなる化合物、例えばポリリン酸（Ｈ（ｎ＋２）ＰｎＯ（３ｎ＋１）、ただしｎは１より大きい）であってよい。本開示の実施形態によれば、上記酸素含有リン化物と上記モノマーとのモル比は約０．５から２であってよく、例えば約０．５から１．５であってよい。
【００２５】
本開示の実施形態によれば、上記ジフェニルアミンと上記モノマーとのモル比は約０．５から２であってよく、例えば約０．５から１．５であってよい。上記ジフェニルアミンおよび酸素含有リン化物は、式（Ｉ）で示される構造を有する上記モノマーの重合反応の進行を促進させるが、上記ジフェニルアミンおよび酸素含有リン化物は反応物質ではない。
【００２６】
本開示の実施形態によれば、本開示に係るポリマーの製造方法は、式（Ｉ）で示される構造を有する１つのモノマーを、スルホン酸、ジフェニルアミン、および酸素含有リン化物の存在下で重合反応させることができ、式（Ｉ）で示される構造を有する上記モノマーは、例えば、
【００２７】
【化７】
0006429096.tif 000009
【００２８】
【化８】
0006429096.tif 000010
【００２９】
【化９】
0006429096.tif 000011
【００３０】
であってよい。また、本開示の実施形態によれば、本開示に係るポリマーの製造方法は、式（Ｉ）で示される構造を有する２種の異なるモノマーを、スルホン酸、ジフェニルアミン、および酸素含有リン化物の存在下で重合反応させることができ、式（Ｉ）で示される構造を有する上記２種の異なるモノマーのうちの１つは、
【００３１】
【化１０】
0006429096.tif 000012
【００３２】
であってよい。さらに、本開示の実施形態によれば、本開示に係るポリマーの製造方法は、（Ｉ）で示される構造を有する２種の異なるモノマーを、スルホン酸、ジフェニルアミン、および酸素含有リン化物の存在下で重合反応させることができ、式（Ｉ）で示される構造を有する上記２種の異なるモノマーはそれぞれ、
【００３３】
【化１１】
0006429096.tif 000013
【００３４】
【化１２】
0006429096.tif 000014
であってよい。
【００３５】
本開示の実施形態によれば、本開示に係るポリマーの製造方法で得られたスルホニウム塩ポリマーは、式（ＩＩＩ）で示される構造を有する少なくとも１つの繰り返し単位を有し得る。
【００３６】
【化１３】
0006429096.tif 000015
【００３７】
式中、Ｘは０、１、または２であってよく；Ｒ１はＣ１−６アルキル基であってよく；Ｒ２はそれぞれ独立に、水素、またはＣ１−６アルキル基であってよく；Ｒ３は水素、Ｃ１−６アルキル基、またはＣ１−６フルオロアルキル基であってよい。本開示のいくつかの実施形態によれば、式（ＩＩＩ）で示される構造を有する上記繰り返し単位は、
【００３８】
【化１４】
0006429096.tif 000016
【００３９】
【化１５】
0006429096.tif 000017
【００４０】
【化１６】
0006429096.tif 000018
【００４１】
であってよい。
【００４２】
本開示の実施形態によれば、上記ポリマーの製造方法は、上記スルホニウム塩ポリマーを得た後、求核試薬（nucleophile）を上記スルホニウム塩ポリマーと反応させることで、ポリアリーレンスルフィド（polyarylene sulfide）を得る工程をさらに含んでいてよい。このうち、上記求核試薬（nucleophile）は、例えば、置換または非置換基を有するピリジンもしくはその誘導体（例えばピリジン、４−メチルピリジン）、アミン（例えばトリエチルアミン）、ハロゲン化塩（例えば塩化カリウム）、アルコール（例えばメタノール、エタノール）、またはアミド（例えばジメチルホルムアミド、ジメチルアセトアミド、Ｎ−メチルピロリドン）であってよく、かつ上記求核試薬と式（Ｉ）で示される構造を有するモノマー(上記スルホニウム塩ポリマーを合成するのに用いる)とのモル比は、約１から１００であってよく、また、過剰量の求核試薬を溶媒として添加してもよい。上記ポリアリーレンスルフィドは、式（ＩＶ）で示される構造を有する少なくとも１つの繰り返し単位を有し得る。
【００４３】
【化１７】
0006429096.tif 000019
【００４４】
式中、Ｘは０、１、または２であってよく；Ｒ２はそれぞれ独立に、水素、またはＣ１−６アルキル基であってよい。式（ＩＶ）で示される構造を有する上記繰り返し単位は例えば、
【００４５】
【化１８】
0006429096.tif 000020
【００４６】
【化１９】
0006429096.tif 000021
【００４７】
【化２０】
0006429096.tif 000022
【００４８】
であってよい。
【実施例】
【００４９】
本開示の上述ならびにその他の目的、特徴、および長所がより明確にかつ理解しやすくなるよう、以下にいくつかの実施例および比較例を挙げて詳細に説明する。
【００５０】
［実施例１］
メチルフェニルスルフィド（methyl phenyl sulfide）０．５ｇ、五酸化二リン（phosphorus pentoxide、Ｐ２Ｏ５）０．２５ｇおよびジフェニルアミン（diphenyl amine）０．３ｇを反応容器中に加えた。次いで、０℃の氷浴下、トリフルオロメタンスルホン酸（trifluoromethanesulfonic acid）３ｍｌをゆっくり反応容器中に加えた。室温で１時間反応させた後、反応容器をゆっくり室温まで戻した。２０時間反応させた後、得られたものをエチルエーテル１００ｍｌ中に注ぎ入れ、激しく撹拌してから、少量のアセトンで洗浄した。乾燥後、スルホニウム塩ポリマー（Ｉ）（白色の固体）を得た。
【００５１】
次いで、得られたスルホニウム塩ポリマー（Ｉ）を４−メチルピリジン（4-methylpyridine）１５ｍｌ中に溶解し、加熱還流（約１００℃）した。６時間反応させた後、得られた生成物を塩酸水溶液３０ｍｌ（濃度１０％）中に注ぎ入れ、次いで、少量のアセトンで洗浄し、ポリアリーレンスルフィド（Ｉ）（白色の固体）を転化率約８８％で得た。上記反応の反応式は次のとおりである：
【００５２】
【化２１】
0006429096.tif 000023
【００５３】
次いで、示差走査熱量計（ＤＳＣ：differential scanning calorimetry）を用いて、得られたポリアリーレンスルフィド（Ｉ）を測定したところ、その融解温度（Ｔｍ）が２８１℃に達し、かつその再結晶温度（Ｔｃ）が２１０℃に達したことがわかった。次いで、赤外分光光度計（ＦＴ−ＩＲ）でポリアリーレンスルフィド（Ｉ）を測定した。その結果は次の通りであった：ＩＲ（ｃｍ−１）：３０６５，１５７３，１４７１，１３８７，１０９２，１００９，９９８，８１５，７４２。
【００５４】
［実施例２］
フェニルボロン酸（phenylboronic acid）３ｇ、４−ブロモチオアニソール（4-bromothioanisole）３．４５ｇ、Ｐｄ（ＰＰｈ３）４０．１ｇ、および炭酸ナトリウム（Ｎａ２ＣＯ３）１．５ｇを反応容器中に加えた。次いで、窒素下でその反応容器にトルエン５０ｍｌ、脱イオン水６０ｍｌ、およびメタノール１０ｍｌをゆっくり加えた。次いで、１００℃で２４時間反応させた後、得られた溶液を酢酸エチルと水を用いて３回抽出し、有機層を回収して乾燥し、化合物（Ｉ）(１−メチルスルファニル−４−フェニルベンゼン（1-methylsulfanyl-4-phenylbenzene）)を収率約９９％で得た。上記反応の反応式は次のとおりである：
【００５５】
【化２２】
0006429096.tif 000024
【００５６】
核磁気共鳴分光により化合物（Ｉ）を分析して得られたスペクトルデータは次のとおりである：１Ｈ  ＮＭＲ（５００ＭＨｚ，ｐｐｍ，ＣＤＣｌ３）：２．５５（−ＣＨ３，ｓ），７．３３−７．３７（ｐｈｅｎｙｌ，３Ｈ，ｍ），７．４３−７．４５（ｐｈｅｎｙｌ，２Ｈ，ｍ），７．５４−７．６（ｐｈｅｎｙｌ，４Ｈ，ｍ）。
【００５７】
次いで、化合物（Ｉ）１ｇを反応容器中に入れ、氷酢酸１０ｍｌおよび過酸化水素（濃度３０％）２ｍｌをゆっくり加えた。室温で２０分反応させた後、得られた溶液を濾過し、オレンジ色の固体を得た。そのオレンジ色の固体をジクロロメタンと水を用いて３回抽出し、有機層を回収した。次いで、有機層を脱水、濾過および濃縮した後、化合物（ＩＩ）を得た。上記反応の反応式は以下に示すとおりである：
【００５８】
【化２３】
0006429096.tif 000025
【００５９】
核磁気共鳴分光により化合物（ＩＩ）を分析して得られたスペクトルデータは次のとおりである： １Ｈ  ＮＭＲ（５００ＭＨｚ，ｐｐｍ，ＣＤＣｌ３）：２．８０（−ＣＨ３，ｓ），７．４２−７．５１（ｂｉｐｈｅｎｙｌ，３Ｈ，ｍ），７．６２−７．６３（ｂｉｐｈｅｎｙｌ，２Ｈ，ｍ），７．７３−７．７８（ｂｉｐｈｅｎｙｌ，４Ｈ，ｍ）。
【００６０】
次いで、化合物（ＩＩ）０．５ｇ、ジフェニルアミン０．３９ｇ、および五酸化二リン（phosphorus pentoxide、Ｐ２Ｏ５）０．１６ｇを反応容器中に加えた。次いで、０℃の氷浴下、トリフルオロメタンスルホン酸５ｍｌをゆっくり加えた。氷浴下で１時間反応させた後、ゆっくりと室温まで戻した。次いで、２０時間反応させた後、得られたものをエチルエーテル１００ｍｌ中に注ぎ入れて激しく撹拌し、さらに少量のアセトンで洗浄した。乾燥後にスルホニウム塩ポリマー（ＩＩ）を得た。次いで、得られたスルホニウム塩ポリマー（ＩＩ）を４−メチルピリジン（4-methylpyridine）６ｍｌ中に溶解し、室温下で１時間撹拌してから、加熱還流（約１２０℃）した。２０時間反応させた後、得られた生成物を塩酸水溶液３０ｍｌ（濃度１０％）中に注ぎ入れ、次いで少量のアセトンで洗浄し、表１に示されるようにポリアリーレンスルフィド（ＩＩ）（白色の固体）を転化率約９０％で得た。
【００６１】
【化２４】
0006429096.tif 000026
【００６２】
次いで、示差走査熱量計（ＤＳＣ：differential scanning calorimetry）を用いて、得られたポリアリーレンスルフィド（ＩＩ）を測定したところ、その融解温度（Ｔｍ）が４０４℃に達し、かつその再結晶温度（Ｔｃ）が３６９℃に達したことがわかった。次いで、赤外分光光度計（ＦＴ−ＩＲ）でポリアリーレンスルフィド（ＩＩ）を測定した。その結果は次のとおりであった：ＩＲ（ｃｍ−１）：３０２６，１５９０，１４７４，１３９１，１３１３，１１５２，１１３７，１０９０，１０４５，９９８，９５２，８１１，７５８，６９０。
【００６３】
［比較例１］
化合物（ＩＩ）０．５ｇおよびジフェニルアミン０．３９ｇを反応容器中に加えた。次いで、０℃の氷浴下、トリフルオロメタンスルホン酸５ｍｌをゆっくり加えた。氷浴下で１時間反応させた後、ゆっくり室温まで戻した。次いで、２０時間反応させた後、得られたものをエチルエーテル１００ｍｌ中に注ぎ入れ、激しく撹拌してから、少量のアセトンで洗浄した。乾燥後、スルホニウム塩ポリマー（ＩＩ）を得た。次いで、得られたスルホニウム塩ポリマー（ＩＩ）を４−メチルピリジン（4-methylpyridine）６ｍｌ中に溶解し、室温下で１時間撹拌してから、加熱還流（約１２０℃）した。２０時間反応させた後、得られた生成物を塩酸水溶液３０ｍｌ（濃度１０％）中に注ぎ入れ、次いで少量のアセトンで洗浄し、表１に示されるようにポリアリーレンスルフィド（ＩＩ）（白色の固体）を転化率約５７％で得た。
【００６４】
【表１】
0006429096.tif 000027
【００６５】
比較例１と比べて、実施例２では、化合物（ＩＩ）を重合する際、トリフルオロメタンスルホン酸およびジフェニルアミンの他に、さらに五酸化二リンも加えている。表１に参照されるように、比較例１と比べて、実施例２に記載された方式でポリアリーレンスルフィド（ＩＩ）を製造すると、得られる転化率が顕著に高まる。
【００６６】
［実施例３］
メチルフェニルスルフィド０．１９ｇ、化合物（ＩＩ）０．３ｇ、五酸化二リン０．２ｇ、およびジフェニルアミン０．２３ｇを反応容器中に加えた。次いで、０℃の氷浴下、トリフルオロメタンスルホン酸３ｍｌをゆっくり加えた。氷浴下で１時間反応させた後、ゆっくりと室温まで戻した。次いで、２０時間反応させた後、得られたものをエチルエーテル１００ｍｌ中に注ぎ入れて激しく撹拌してから、少量のアセトンで洗浄した。乾燥後にスルホニウム塩ポリマー（ＩＩＩ）を得た。次いで、得られたスルホニウム塩ポリマー（ＩＩＩ）を４−メチルピリジン（4-methylpyridine）１５ｍｌ中に溶解し、室温下で１時間撹拌してから、加熱還流（約１００℃）した。６時間反応させた後、得られた生成物を塩酸水溶液３０ｍｌ（濃度１０％）中に注ぎ入れ、次いで少量のアセトンで洗浄し、表２に示されるようにポリアリーレンスルフィド（ＩＩＩ）（白色の固体）を転化率約３５％で得た。上記反応の反応式は次のとおりである。
【００６７】
【化２５】
0006429096.tif 000028
【００６８】
（ただし、スルホニウム塩ポリマー（ＩＩＩ）またはポリアリーレンスルフィド（ＩＩＩ）の繰り返し単位はランダムに配列する。）
【００６９】
次いで、示差走査熱量計（ＤＳＣ：differential scanning calorimetry）を用いて、得られたポリアリーレンスルフィド（ＩＩＩ）を測定したところ、そのガラス転移温度（Ｔｇ）が１１３℃に達したことがわかった。次いで、赤外分光光度計（ＦＴ−ＩＲ）でポリアリーレンスルフィド（ＩＩＩ）を測定した。その結果は次の通りであった：ＩＲ（ｃｍ−１）：３０２４，１５８４，１４７４，１３８９，１３１９，１１７８，１１５５，１０９０，１００１，８１０，７５９，６９４。
【００７０】
［比較例２］
五酸化二リンを添加しなかったこと以外は、実施例３に記載したとおりに進行させた。表２に示されるように、得られたポリアリーレンスルフィド（ＩＩＩ）の転化率は約≦５％であった。
【００７１】
【表２】
0006429096.tif 000029
【００７２】
比較例２と比べて、実施例３では、メチルフェニルスルフィドと化合物（ＩＩ）との共重合を行う際、トリフルオロメタンスルホン酸およびジフェニルアミンの他に、さらに五酸化二リンも加えている。表２に参照されるように、比較例２と比べて、実施例３に記載された方式でポリアリーレンスルフィド（ＩＩＩ）を製造すると、得られる転化率が顕著に高まる。
【００７３】
いくつかの実施形態により本発明を上述のとおり開示したが、本発明はこれによって限定されるものではなく、当業者であれば、本発明の趣旨および範囲から逸脱しない範囲で、任意の変更および修正を加えることができる。本発明の保護範囲は、添付の特許請求の範囲で定義されたものを基準に判断するものとする。